ПРИМЕНЕНИЕ КАТАЛИЗАТОРА, СОДЕРЖАЩЕГО ДИОКСИД ТИТАНА, В ЧАСТНОСТИ, ДЛЯ ПОЛУЧЕНИЯ ФТАЛЕВОГО АНГИДРИДА, СПОСОБ ПОЛУЧЕНИЯ КАТАЛИЗАТОРА, СПОСОБ ПРИМЕНЕНИЯ КАТАЛИЗАТОРА

2
1. Применение диоксида титана с содержанием серы в расчете на элементарную серу менее приблизительно 1000 ч./млн и ВЕТ-поверхностью, по меньшей мере, 5 м/г для получения катализатора для газофазного окисления углеводородов.
2. Применение диоксида титана по п.1 в катализаторе для получения фталевого ангидрида путем газофазного окисления о-ксилола, нафталина или их смесей.
2
3. Применение диоксида титана по одному из вышеприведенных пунктов, где содержание ниобия в TiO в расчете на Nb составляет приблизительно более 500 ч./млн, в частности более 1000 ч./млн.
2
4. Применение диоксида титана по п.1 или 2, где содержание фосфора в TiO в расчете на элементарный фосфор составляет приблизительно менее 300 ч./млн, в частности приблизительно менее 280 ч./млн.
2
5. Применение диоксида титана по п.1 или 2, где содержание серы в TiO в расчете на элементарную серу составляет приблизительно менее 750 ч./млн, предпочтительно приблизительно менее 500 ч./млн, в частности приблизительно менее 300 ч./млн, далее предпочтительно приблизительно менее 200 ч./млн.
6. Применение диоксида титана по п.1 или 2 для получения катализатора для окисления метанола до формальдегида, для окислительного дегидрирования алканов, или частичного окисления альдегидов или спиртов до соответствующих карбоновых кислот.
7. Применение диоксида титана по п.1 или 2 для получения катализатора для газофазного окисления ароматических углеводородов как бензол, ксилолы, нафталин, толуол или дурол для получения карбоновых кислот и/или ангидридов карбоновых кислот; при аммоксидации алканов и алкенов, аммоксидации алкилароматических соединений и алкилгетероароматических соединений до соответствующих цианосоединений, в частности аммоксидации 3-метилпиридина (b-пиколина) до 3-цианопиридина, при окислении 3-метилпиридина до никотиновой кислоты, при окислении аценафтена до ангидрида нафталевой кислоты, или при окислении дурена до пиромеллитового ангидрида; при получении ангидрида нафталевой кислоты из аценафтена, а также получении цианопиридина из алкилпиридина (пиколина) посредством аммоксидации, как, например, превращение 3-метилпиридина до 3-цианопиридина.
8. Применение диоксида титана по п.1 или 2, где катализатор характеризуется инертным носителем и, по меньшей мере, одним нанесенным на него слоем с активной массой.
2
2
2
2
9. Применение по п.1 или 2, где ВЕТ-поверхность TiO имеет значение около 15-60 м/г, в частности около 15-45 м/г, особенно предпочтительно 15-35 м/г.
2
2
10. Применение по п.1 или 2, где, по меньшей мере, часть используемого TiO характеризуется следующими свойствами: (а) ВЕТ-поверхность составляет более 15 м/г, (b) по меньшей мере 25% общего объема пор образуют поры с радиусом между 60 и 400 нм и (с) размер первичных кристаллитов имеет значение более 210 Å.
11. Применение по п.1 или 2, где кажущаяся плотность катализатора составляет менее 1,0 г/мл, предпочтительно менее 0,8 г/мл, в частности менее 0,6 г/мл.
12. Применение по п.1 или 2, где каталитически активную массу наносят в кипящем или псевдоожиженном слое.
90
2
13. Применение по п.1 или 2, где значение D используемого TiO находится приблизительно между 0,5 и 20 мкм, в частности приблизительно между 1 и 10 мкм, особенно предпочтительно приблизительно между 2 и 5 мкм.
14. Применение по п.1 или 2, где в каталитически активной массе присутствует 4 вес.% или более, в частности приблизительно 6-15 вес.% ванадия в расчете на пентаоксид ванадия.
15. Применение по п.1 или 2, где в каталитически активной массе присутствует по меньшей мере 0,05 вес.% щелочного металла в расчете на щелочной металл.
16. Применение по п.1 или 2, где в качестве клея для каталитически активной массы используют органический полимер или сополимер, в частности сополимер винилацетата.
2
17. Применение по п.1 или 2, где катализатор по меньшей мере 24 ч при >390°С, предпочтительно 24-72 ч при ≥400°С кальцинируют или кондиционируют в содержащем О газе, в частности в воздухе.
2
18. Применение по п.1 или 2, где для получения катализатора используют только первоисточник TiO.
19. Применение по п.1 или 2, где катализатор состоит из трех или более слоев, и фосфор содержится в третьем или последнем слое в количестве 0,05 до 0,5 вес.%.
2
20. Применение по п.1 или 2, где катализатор характеризуется первым слоем катализатора, расположенным со стороны входа газа, вторым слоем катализатора, расположенным ближе к стороне выхода газа и третьим слоем катализатора, расположенным еще ближе к стороне выхода газа, и причем слои катализатора различны по составу и соответственно характеризуются активной массой, содержащей TiO, и причем содержание активной массы от первого к третьему слою катализатора уменьшается, при условии, что
a) первый слой катализатора характеризуется содержанием активной массы около 7-12 вес.%,
b) второй слой катализатора характеризуется содержанием активной массы в области 6-11 вес.%, где содержание активной массы второго слоя катализатора меньше или равно содержанию активной массы первого слоя катализатора, и
c) третий слой катализатора характеризуется содержанием активной массы в области 5-10 вес.%, где содержание активной массы третьего слоя катализатора меньше или равно содержанию активной массы второго слоя катализатора.
2
21. Применение по п.1 или 2, где катализатор характеризуется первым слоем катализатора, расположенным со стороны входа газа, вторым слоем катализатора, расположенным ближе к стороне выхода газа, третьим слоем катализатора, расположенным еще ближе к стороне выхода газа, и четвертым слоем катализатора, расположенным еще ближе к стороне выхода газа или у выхода газа, и где слои катализатора различны по составу и соответственно характеризуются активной массой, содержащей TiO, и где содержание активной массы от первого к четвертому слою катализатора уменьшается, при условии, что
a) первый слой катализатора характеризуется содержанием активной массы около 7-12 вес.%,
b) второй слой катализатора характеризуется содержанием активной массы в области 6-11 вес.%, где содержание активной массы второго слоя катализатора меньше или равно содержанию активной массы первого слоя катализатора, и
c) третий слой катализатора характеризуется содержанием активной массы в области 5-10 вес.%, где содержание активной массы третьего слоя катализатора меньше или равно содержанию активной массы второго слоя катализатора;
d) четвертый слой катализатора характеризуется содержанием активной массы в области 4-9 вес.%, где содержание активной массы четвертого слоя катализатора меньше или равно содержанию активной массы третьего слоя катализатора.
22. Применение по п.1 или 2, где активность катализатора слоя катализатора со стороны входа газа меньше, чем активность катализатора слоя катализатора со стороны выхода газа.
23. Применение по п.1 или 2, где ВЕТ-поверхность первого слоя катализатора меньше, чем ВЕТ-поверхность последнего слоя катализатора.
24. Применение по п.1 или 2, где доля первого слоя катализатора в общей длине пластов катализатора составляет около 10-20%.
25. Применение по п.1 или 2, где доля второго слоя катализатора в общей длине пластов катализатора составляет около 40-60%.
26. Способ получения катализатора для газофазного окисления углеводородов, в частности для получения фталевого ангидрида путем газофазного окисления о-ксилола, нафталина или их смеси, включающего следующие стадии:
2
а. приготовление активной массы, содержащей TiO, как определено в одном из вышеприведенных пунктов;
b. приготовление инертного носителя, в частности инертного носителя в виде формованного порошка;
с. нанесение каталитически активной массы на инертный носитель, в частности, в псевдоожиженном или кипящем слое.
27. Способ газофазного окисления, по меньшей мере, одного углеводорода, где
2
a) приготавливают катализатор, содержащий диоксид титана с содержанием серы в расчете на элементарную серу менее приблизительно 1000 ч./млн и ВЕТ-поверхностью, по меньшей мере, 5 м/г;
b) катализатор приводят в контакт с потоком газа, который содержит, по меньшей мере, один углеводород и кислород,
чтобы осуществить газофазное окисление, по меньшей мере, одного углеводорода.
28. Способ по п.27, по которому получают фталевый ангидрид из о-ксилола и/или нафталина.